(57)【要約】【課題】人体乳房の外観、感触、色及び柔軟性と吸汗性を賦与し、装着重量の調節と水浴又は水洗浄の際の脱水乾燥を容易にした人工乳房を提供する。【解決手段】微細連続多孔質合成樹脂・ゴム製の乳房表面層１０と微細連続多孔質合成樹脂・ゴム製の乳房底面層４０とを形成し、前記乳房表面層１０の裏面に合成樹脂・ゴム製の薄膜２１を塗布し、前記乳房底面層４０の裏面に合成樹脂・ゴム製の薄膜２２を塗布して、前記各薄膜２１、２２で密封した乳房内層３０を形成したものである。【選択図】        図１
2005144080.tif 000002
【特許請求の範囲】
【請求項１】
微細連続多孔質合成樹脂・ゴム製の乳房表面層と微細連続多孔質合成樹脂・ゴム製の乳房底面層とを形成し、前記乳房表面層の裏面に合成樹脂・ゴム製の薄膜を塗布し、前記乳房底面層の裏面に合成樹脂・ゴム製の薄膜を塗布して、前記各薄膜で密封した乳房内層を形成したことを特徴とする人工乳房。
【請求項２】
前記乳房内層が、柔軟な多孔質合成樹脂・ゴムを主組成としたものからなることを特徴とする人工乳房。
【請求項３】
前記乳房内層が、柔軟な粘稠物質を主組成としたものからなることを特徴とする人工乳房。
【請求項４】
前記乳房内層が、液状物質を主組成としたものからなることを特徴とする人工乳房。
【請求項５】
前記乳房内層が、柔軟な粉粒物質を主組成としたものからなることを特徴とする人工乳房。
【請求項６】
前記乳房内層が、圧入空気を主組成としたものからなることを特徴とする人工乳房。
【発明の詳細な説明】
【技術分野】
【０００１】
本発明は、改良された連続多孔質合成樹脂・ゴム製の人工乳房（パッドを含む）に関する。
【背景技術】
【０００２】
本発明者が発明した連続多孔質合成樹脂・ゴム製の人工乳房（特願２００２−１０２５４５）は、軽量で吸汗性乃至通気性があり、従来の人工乳房の欠点を解決したが、この人工乳房を人体胸部又は水着内側に装着して水浴した場合、軽量のため浮力が大きく装着に支障を来す場合があり、また、吸水性のため徐々に吸水して水浴後の脱水乾燥に時間がかかる欠点があり、また、人工乳房を水洗浄の際に吸水して脱水乾燥に手間どる欠点があった。
そこで、本発明者は、人工乳房の表面層は、人体乳房外観、人体乳房感触、人体乳房色及び人体乳房の柔軟性を現出するため、微細連続多孔質合成樹脂・ゴムにより形成し、人工乳房の底面層は、柔軟性及び吸汗性を発揮するため、微細連続多孔質合成樹脂・ゴムにより形成し、人工乳房の内層は、前記表面層及び前記底面層の各裏面に塗布した合成樹脂・ゴムの薄膜で密封した内部に、柔軟多孔質体、柔軟粘稠物質、液状物質、柔軟粉粒物質又は圧入空気を主組成とするものを収容して、人工乳房の表面層及び底面層に前記収容物が漏洩しないようにし、人工乳房の内部の柔軟性及び人工乳房の重量を自由に調節して浮力を加減できるようにすると共に、水浴及び水洗浄の際に、人工乳房の表面層及び底面層から人工乳房の内層まで水が浸透しないようにし、また、水浴と水洗浄の際の人工乳房の表面層及び底面層からの脱水乾燥を容易にすることに成功した。
【特許文献１】特願２００２−１０２５４５号
【発明の開示】
【発明が解決しようとする課題】
【０００３】
人体乳房感触、人体乳房色及び人体乳房柔軟性を現出しながら、吸汗性を発揮すると共に、装着重量の調節と脱水乾燥の迅速化を容易にした人工乳房を提供することにある。
【課題を解決するための手段】
【０００４】
本発明人工乳房は、上記課題を達成するため、図面に示すように、微細連続多孔質合成樹脂・ゴム製の乳房表面層と微細連続多孔質合成樹脂・ゴム製の乳房底面層とを形成し、前記乳房表面層の裏面に合成樹脂・ゴム製の薄膜を塗布し、前記乳房底面層の裏面に合成樹脂・ゴム製の薄膜を塗布して、前記各薄膜で密封した乳房内層を形成したものからなるものである。
また、本発明人工乳房は、上記課題を達成するため、図１に示すように、前記乳房内層が、柔軟な多孔質合成樹脂・ゴムを主組成としたものからなるものである。
また、本発明人工乳房は、上記課題を達成するため、図２に示すように、前記乳房内層が、柔軟な粘稠物質を主組成としたものからなるものである。
また、本発明人工乳房は、上記課題を達成するため、図３に示すように、前記乳房内層が、液状物質を主組成としたものからなるものである。
また、本発明人工乳房は、上記課題を達成するため、図４に示すように、前記乳房内層が、柔軟な粉粒物質を主組成としたものからなるものである。
さらに、本発明人工乳房は、上記課題を達成するため、図５に示すように、前記乳房内層が、圧入空気を主組成としたものからなるものである。
本発明において、連続多孔質合成樹脂・ゴムには、特願２００２−１０２５４５号で示された水溶性粒粉と水溶性有機物質液状物との混合物を加えて均一混合した室温加硫型シリコーンゴム（以下、ＲＴＶシリコーンゴムという。）を、注型（塗布を含む）して硬化成形したのち、成形体を水に浸漬して、水溶性粒粉と水溶性有機物質液状物とを流出させ、乾燥して連続多孔質成形体としたもののほか、公知のウレタンゴムその他の柔軟な連続多孔質体の合成樹脂又は（及び）ゴムがすべて含まれる。
また、合成樹脂・ゴム製の薄膜は、乳房内層内の収容物の流出を密封し、乳房表面層及び乳房底面層から侵入する水を阻止すると共に、人工乳房の柔軟性を阻害しないものが必要で、公知の液状ゴム、液状合成樹脂が使用できる。
また、本発明において、乳房内層に収容される柔軟な多孔質合成樹脂・ゴムを主組成とするものは、前記連続多孔質体のほか柔軟な独立多孔質体も使用できる。乳房内層に収容される柔軟な粘稠物質を主組成とするものは、柔軟なシリコーンゴム等のゲル状物質のほか、ゼラチン、寒天、糊状物、小麦粉等の穀粉と植物油を均一混合したもの等も使用できる。乳房内層に収容される液状物質を主組成とするものは、水、シリコーンオイル等の液状物が使用できる。乳房内層に収容される柔軟な粉粒物質を主組成とするものは、穀物粉粒、セラミック粉粒、ガラス、金属等の粉粒が使用できる。
【発明の効果】
【０００５】
本発明の人工乳房は、乳房表面層が微細連続多孔質のため、人体乳房の外観と感触と色と柔軟性を現出することができ、また、乳房底面層は、微細連続多孔質のため、人体胸部からの発汗を吸収することができ、また、柔軟性を維持して人体胸部に負担をかけることなく、さらに、乳房内層は、人工乳房内部の柔軟性を維持すると共に、重量の調節や水浴の際の浮力の加減に役立ち、また、乳房内層を密封する薄膜は、乳房表面層及び乳房底面層の水浴後の脱水乾燥や水洗浄後の脱水乾燥を早くするのに役立つ。
【発明を実施するための最良の形態】
【０００６】
本発明の実施例人工乳房は、人体乳房と近似する本来の目的を達成すると共に、重量調節と表面の脱水乾燥を迅速にする目的を達した。
【実施例１】
【０００７】
本発明の実施例１が図１に示されている。
人工乳房型５０に、人体乳頭色の色料を少量混合した２液型ＲＴＶシリコーンゴム（ジーイー東芝シリコーン株式会社製ＴＳＥ３４５３ＴＡ・Ｂ）１００重量％に、平均粒度３０ミクロンの蔗糖粉８０重量％とプロピレングリコール２０重量％とを混合したもの３００〜３５０重量％とを混合して注型し、常温又は１５０℃以下の低温加熱して硬化させ、これを１００℃の水に約３時間浸漬して糖類及びプロピレングリコールを流出させ、さらに約１００℃で３時間脱水乾燥して、微細連続多孔質の乳頭層１を形成させ、人体乳房表面色の色料を少量混合した２液型ＲＴＶシリコーンゴム（ジーイー東芝シリコーン株式会社製ＴＳＥ３４５３ＴＡ・Ｂ）１００重量％に、平均粒度３０ミクロンの蔗糖粉８０重量％とプロピレングリコール２０重量％とを混合したもの３００〜３５０重量％とを混合して注型し、常温又は１５０℃以下の低温加熱して硬化させ、これを１００℃の水に約３時間浸漬して糖類及びプロピレングリコールを流出させ、さらに約１００℃で３時間脱水乾燥して、微細連続多孔質の乳房表面層１０を形成し、乳房表面層１０の裏面１１に、２液型ＲＴＶシリコーンゴム（ジーイー東芝シリコーン株式会社製ＹＥ５６２３Ａ・Ｂ）を塗布して薄膜２１を形成させ、薄膜２１の裏面２１１に、２液型ＲＴＶシリコーンゴム（ジーイー東芝シリコーン株式会社製ＴＳＥ３４５３ＴＡ・Ｂ）８０重量％とシリコーンオイル（ジーイー東芝シリコーン株式会社製ＴＳＦ４５１−５０）２０重量％とを混合したもの１００重量％に、平均粒度５００ミクロンのグラニュー糖９０重量％とプロピレングリコール１０重量％とを混合したもの３５０重量％とを混合して注型し、常温又は１５０℃以下の低温加熱して硬化させ、これを１００℃の水に約３時間浸漬して糖類及びプロピレングリコールを流出させ、さらに約１００℃で３時間脱水乾燥して、連続多孔質体からなる乳房内層３０を形成し、乳房内層３０の裏面３０２に、２液型ＲＴＶシリコーンゴム（ジーイー東芝シリコーン株式会社製ＹＥ５６２３Ａ・Ｂ）を塗布して薄膜２２を形成させ、薄膜２１及び薄膜２２により乳房内層３０を密封し、薄膜２２の裏面２２１に、人体乳房表面色と同じ色料を少量混合した２液型ＲＴＶシリコーンゴム（ジーイー東芝シリコーン株式会社製ＴＳＥ３４５３ＴＡ・Ｂ）１００重量％に平均粒度３０ミクロンの蔗糖粉８０重量％とプロピレングリコール２０重量％を混合したもの３００〜３５０重量％とを混合して注型し、常温又は１５０℃以下の低温加熱して硬化させて、これを１００℃の水に３時間浸漬して糖類及びプロピレングリコールを流出させたのち、成形体を約１００℃で３時間脱水乾燥して、微細連続多孔質の乳房底面層４０を形成させ、軽量の人工乳房を得た。
【実施例２】
【０００８】
本発明の実施例２が図２に示されている。
人工乳房型５０Ｂに、人体乳頭色の色料を少量混合した２液型ＲＴＶシリコーンゴム（ジーイー東芝シリコーン株式会社製ＴＳＥ３４５３ＴＡ・Ｂ）１００重量％に、平均粒度３０ミクロンの蔗糖粉８０重量％とプロピレングリコール２０重量％とを混合したもの３００〜３５０重量％とを混合して注型し、常温又は１５０℃以下の低温加熱して硬化させて、これを１００℃の水に３時間浸漬して糖類及びプロピレングリコールを流出させ、さらに約１００℃で３時間脱水乾燥して、微細連続多孔質の乳頭層１Ｂを形成し、人体乳房表面色の色料を少量混合した２液型ＲＴＶシリコーンゴム（ジーイー東芝シリコーン株式会社製ＴＳＥ３４５３ＴＡ・Ｂ）１００重量％に、平均粒度３０ミクロンの蔗糖粉８０重量％とプロピレングリコール２０重量％とを混合したもの３００〜３５０重量％とを混合して注型し、常温又は１５０℃以下の低温加熱して硬化させて、これを１００℃の水に３時間浸漬して糖類及びプロピレングリコールを流出させたのち、約１００℃で３時間脱水乾燥して、微細連続多孔質の乳房表面層１０Ｂを形成させ、乳房表面層１０Ｂの裏面１１Ｂに、２液型ＲＴＶシリコーンゴム（ジーイー東芝シリコーン株式会社製ＹＥ５６２３Ａ・Ｂ）を塗布して薄膜２１Ｂを形成させ、薄膜２１Ｂの裏面２１１Ｂに、２液型ＲＴＶシリコーンゴム（ジーイー東芝シリコーン株式会社製ＴＳＥ３５０・ＣＥ６２１）１００重量％に、シリコーンオイル（ジーイー東芝シリコーン株式会社製ＴＳＦ４５１−５０）３００重量％を混合して注型し、柔軟な粘稠物質の乳房内層３０Ｂを形成させ、乳房内層３０Ｂの裏面に、２液型ＲＴＶシリコーンゴム（ジーイー東芝シリコーン株式会社製ＹＥ５６２３Ａ・Ｂ）を塗布して薄膜２２Ｂを形成させ、薄膜２２Ｂの裏面２２１Ｂに、人体乳房表面色と同じ色料を少量混合した２液型ＲＴＶシリコーンゴム（ジーイー東芝シリコーン株式会社製ＴＳＥ３４５３ＴＡ・Ｂ）１００重量％に、平均粒度３０ミクロンの蔗糖粉８０重量％とプロピレングリコール２０重量％を混合したもの３００〜３５０重量％とを混合して注型し、常温又は１５０℃以下の低温加熱して硬化させ、これを１００℃の水に３時間浸漬して糖類及びプロピレングリコールを流出させたのち、これを約１００℃で３時間脱水乾燥して、微細連続多孔質の乳房底面層４０Ｂを形成させ、重量の大きい人工乳房を得た。
【実施例３】
【０００９】
本発明の実施例３が図３に示されている。
人工乳房型５０Ｃに、人体乳頭色の色料を少量混合した２液型ＲＴＶシリコーンゴム（信越化学株式会社製ＫＥ１６０３Ａ・Ｂ）１００重量％に、平均粒度３０ミクロンの庶糖粉８０重量％とプロピレングリコール２０重量％を混合したもの３００〜３５０重量％とを混合して注型し、常温又は１５０℃以下の低温加熱して硬化させ、これを１００℃の水に約３時間浸漬して糖類及びプロピレングリコールを流出させ、さらに約１００℃で３時間脱水乾燥して、微細連続多孔質の乳頭層１Ｃを形成させ、人体乳房表面色の色料を少量混合した２液型ＲＴＶシリコーンゴム（信越化学株式会社製ＫＥ１６０３Ａ・Ｂ）１００重量％に、平均粒度３０ミクロンの庶糖粉８０重量％とプロピレングリコール２０重量％とを混合したもの３００〜３５０重量％とを混合して注型し、常温又は１５０℃以下の低温加熱して硬化させ、これを１００℃の水に約３時間浸漬して糖類及びプロピレングリコールを流出させ、さらに約１００℃で３時間脱水乾燥して、微細連続多孔質の乳房表面層１０Ｃを形成させ、乳房表面層１０Ｃの裏面１１Ｃに、２液型ＲＴＶシリコーンゴム（信越化学株式会社製ＫＥ１６０３Ａ・Ｂ）を塗布して薄膜２１Ｃを形成させて硬化させたのち、型５０Ｃを倒立し、人体乳房表面色と同じ色料を少量混合した２液型ＲＴＶシリコーンゴム（信越化学株式会社製ＫＥ１６０３Ａ・Ｂ）１００重量％に、平均粒度３０ミクロンの庶糖粉８０重量％とプロピレングリコール２０重量％とを混合したもの３００〜３５０重量％とを混合し、常温又は１５０℃以下に低温加熱して硬化させ、これを１００℃の水に３時間浸漬して糖類及びプロピレングリコールを流出させたのち、成形体を約１００℃で３時間脱水乾燥し、微細連続多孔質の乳房底面層４０Ｃを形成させて、その裏面に２液型ＲＴＶシリコーンゴム（信越化学株式会社製ＫＥ１６０３Ａ・Ｂ）を塗布して薄膜２２Ｃを形成させ、倒立した型５０Ｃの下面に薄膜２１Ｃの周縁と薄膜２２Ｃの周縁とが接着できるように配置し、薄膜２２Ｃが接着硬化したのち、型５０Ｃを元通りに起立させ、薄膜２１Ｃと２２Ｃにより密封した乳房内層３０Ｃにシリコーンオイル（信越化学株式会社製ＲＴＶシンナー）を注入して密封し、ほどよい重さの人工乳房を得た。
【実施例４】
【００１０】
本発明の実施例４が図４に示されている。
人工乳房型５０Ｄに、人体乳頭色の色料を少量混合した２液型ＲＴＶシリコーンゴム（信越化学株式会社製ＫＥ１６０３Ａ・Ｂ）１００重量％に、平均粒度３０ミクロンの庶糖粉８０重量％とプロピレングリコール２０重量％を混合したもの３００〜３５０重量％とを混合して注型し、常温又は１５０℃以下の低温加熱して硬化させ、これを１００℃の水に約３時間浸漬して糖類及びプロピレングリコールを流出させ、さらに約１００℃で３時間脱水乾燥して、微細連続多孔質の乳頭層１Ｄを形成させ、人体乳房表面色の色料を少量混合した２液型ＲＴＶシリコーンゴム（信越化学株式会社製ＫＥ１６０３Ａ・Ｂ）１００重量％に、平均粒度３０ミクロンの庶糖粉８０重量％とプロピレングリコール２０重量％とを混合したもの３００〜３５０重量％とを混合して注型し、常温又は１５０℃以下の低温加熱して硬化させ、これを１００℃の水に約３時間浸漬して糖類及びプロピレングリコールを流出させ、さらに約１００℃で３時間脱水乾燥して、微細連続多孔質の乳房表面層１０Ｄを形成させ、乳房表面層１０Ｄの裏面１１Ｄに、２液型ＲＴＶシリコーンゴム（信越化学株式会社製ＫＥ１６０３Ａ・Ｂ）を塗布して薄膜２１Ｄを形成させ、薄膜２１Ｄの内部に平均粒度１０ミクロンの微細ガラスビーズ（株式会社ユニオン製ＵＢ−３５Ｌ）を水で混和したものを充填し、乳房内層３０Ｄを形成させ、その上に２液型ＲＴＶシリコーンゴム（信越化学株式会社製ＫＥ１６０３Ａ・Ｂ）を塗布して薄膜２２Ｄを形成させ、薄膜２１Ｄと２２Ｄにより乳房内層３０Ｄを密封し、さらにその上に、人体乳房表面色と同じ色料を少量混合した２液型ＲＴＶシリコーンゴム（信越化学株式会社製ＫＥ１６０３Ａ・Ｂ）１００重量％に、平均粒度３０ミクロンの庶糖粉８０重量％とプロピレングリコール２０重量％とを混合したもの３００〜３５０重量％とを混合して注型し、常温又は１５０℃以下に低温加熱して硬化させ、１００℃の水に３時間浸漬して糖類及びプロピレングリコールを流出させたのち、約１００℃で３時間脱水乾燥した微細連続多孔質の乳房底面層４０Ｄ形成させ、乳房表面層１０Ｄと乳房底面層４０Ｄとを接着してほどよい重さの人工乳房を得た。
【実施例５】
【００１１】
本発明の実施例５が図５に示されている。
人工乳房型５０Ｅに、人体乳頭色の色料を少量混合した２液型ＲＴＶシリコーンゴム（信越化学株式会社製ＫＥ１６０３Ａ・Ｂ）１００重量％に、平均粒度３０ミクロンの庶糖粉８０重量％とプロピレングリコール２０重量％を混合したもの３００〜３５０重量％とを混合して注型し、常温又は１５０℃以下の低温加熱して硬化させ、これを１００℃の水に約３時間浸漬して糖類及びプロピレングリコールを流出させ、さらに約１００℃で３時間脱水乾燥して、微細連続多孔質の乳頭層１Ｅを形成させ、人体乳房表面色の色料を少量混合した２液型ＲＴＶシリコーンゴム（信越化学株式会社製ＫＥ１６０３Ａ・Ｂ）１００重量％に、平均粒度３０ミクロンの庶糖粉８０重量％とプロピレングリコール２０重量％とを混合したもの３００〜３５０重量％とを混合して注型し、微細連続多孔質の乳房表面層１０Ｅを形成させ、乳房表面層１０Ｅの裏面１１Ｅに、２液型ＲＴＶシリコーンゴム（信越化学株式会社製ＫＥ１６０３Ａ・Ｂ）を塗布して薄膜２１Ｅを形成させて硬化させたのち、型５０Ｅを倒立し、人体乳房表面色と同じ色料を少量混合した２液型ＲＴＶシリコーンゴム（信越化学株式会社製ＫＥ１６０３Ａ・Ｂ）１００重量％に、平均粒度３０ミクロンの庶糖粉８０重量％とプロピレングリコール２０重量％とを混合したもの３００〜３５０重量％とを混合して注型し、常温又は１５０℃以下に低温加熱して硬化させ、これを１００℃の水に３時間浸漬して糖類及びプロピレングリコールを流出させたのち、約１００℃で３時間脱水乾燥し、微細連続多孔質の乳房底面層４０Ｅを形成させて、その裏面に２液型ＲＴＶシリコーンゴム（信越化学株式会社製ＫＥ１６０３Ａ・Ｂ）を塗布して薄膜２２Ｅを形成させ、倒立した型５０Ｅの下面に薄膜２１Ｅの周縁と薄膜２２Ｅの周縁とが接着できるように配置し、型５０Ｅを元通りに起立させ、薄膜２１Ｅと２２Ｅにより乳房内層３０Ｅを密封したものに空気を圧入して密封し、軽量の人工乳房を得た。
【産業上の利用可能性】
【００１２】
本発明による人工乳房の製作は簡単容易であり、設備費僅少で短時間で製作できる。
【図面の簡単な説明】
【００１３】
【図１】本発明の実施例１を断面で示した説明図である。
【図２】本発明の実施例２を断面で示した説明図である。
【図３】本発明の実施例３を断面で示した説明図である。
【図４】本発明の実施例４を断面で示した説明図である。
【図５】本発明の実施例５を断面で示した説明図である。
【符号の説明】
【００１４】
１０、１０Ｂ、１０Ｃ、１０Ｄ、１０Ｅ    乳房表面層
１１、１１Ｂ、１１Ｃ、１１Ｄ、１１Ｅ    乳房表面層の裏面
２１、２１Ｂ、２１Ｃ、２１Ｄ、２１Ｅ    薄膜
２１１、２１１Ｂ、２１１Ｃ、２１１Ｄ、２１１Ｅ    薄膜の裏面
２２、２２Ｂ、２２Ｃ、２２Ｄ、２２Ｅ    薄膜
２２１、２２１Ｂ、２２１Ｃ、２２１Ｄ、２２１Ｅ    薄膜の裏面
３０、３０Ｂ、３０Ｃ、３０Ｄ、３０Ｅ    乳房内層
４０、４０Ｂ、４０Ｃ、４０Ｄ、４０Ｅ    乳房底面層
５０、５０Ｂ、５０Ｃ、５０Ｄ、５０Ｅ    人工乳房型
【図１】
2005144080.tif 000003
【図２】
2005144080.tif 000004
【図３】
2005144080.tif 000005
【図４】
2005144080.tif 000006
【図５】
2005144080.tif 000007